(57)【特許請求の範囲】
【請求項１】
プラスチック母材と、強化要素としてのプラスチック糸とを備える繊維強化プラスチックをベースにした滑り層であって、前記プラスチック糸は複数のポリエステルフィラメントを含み、前記複数のポリエステルフィラメントにはＰＴＦＥ粒子が紡ぎ入れられていることを特徴とする滑り層。
【請求項２】
前記プラスチック糸において、前記ＰＴＦＥ粒子の割合が２重量％〜４０重量％であり、前記ポリエステルフィラメントの割合が６０重量％〜９８重量％であることを特徴とする請求項１に記載の滑り層。
【請求項３】
前記プラスチック糸において、前記ＰＴＦＥ粒子の割合が３０重量％〜３６重量％であり、前記ポリエステルフィラメントの割合が６４重量％〜７０重量％であることを特徴とする請求項２に記載の滑り層。
【請求項４】
前記強化要素が、前記プラスチック糸から製造された織物または編物の構造を有することを特徴とする請求項１ないし３のいずれか１項に記載の滑り層。
【請求項５】
前記強化要素が、前記プラスチック糸を巻取芯に巻き取ることによって製造された巻取構造を有することを特徴とする請求項１ないし３のいずれか１項に記載の滑り層。
【請求項６】
前記プラスチック母材が、合成樹脂からなることを特徴とする請求項１ないし５のいずれか１に記載の滑り層。
【請求項７】
前記プラスチック母材が、エポキシ樹脂からなることを特徴とする請求項６に記載の滑り層。
【請求項８】
前記プラスチック母材が、ＰＴＦＥ粒子を含むことを特徴とする請求項１ないし７のいずれか１項に記載の滑り層。
【請求項９】
前記プラスチック母材中の前記ＰＴＦＥ粒子の割合が、４０重量％以下であることを特徴とする請求項８に記載の滑り層。
【請求項１０】
前記プラスチック母材が、グラファイト粒子を含むことを特徴とする請求項１ないし９のいずれか１項に記載の滑り層。
【請求項１１】
前記プラスチック母材中の前記グラファイト粒子の割合が、１重量％〜４０重量％であることを特徴とする請求項１０に記載の滑り層。
【請求項１２】
請求項１ないし１１のいずれか１に記載の滑り層を備える滑り要素。
【請求項１３】
繊維強化プラスチックからなる支持層を有することを特徴とする請求項１２に記載の滑り要素。
【請求項１４】
前記支持層の繊維強化プラスチックが、プラスチック母材と、強化要素としてのガラス繊維とを有することを特徴とする請求項１３に記載の滑り要素。
【請求項１５】
前記支持層の強化要素が、前記ガラス繊維から製造された織物または編物の構造を有することを特徴とする請求項１４に記載の滑り要素。
【請求項１６】
前記支持層の強化要素が、前記ガラス繊維を巻取芯に巻き取ることによって製造された巻取構造を有することを特徴とする請求項１４に記載の滑り要素。
【請求項１７】
前記プラスチック母材が、合成樹脂からなることを特徴とする請求項１３ないし１６のいずれか１項に記載の滑り要素。
【請求項１８】
前記プラスチック母材が、エポキシ樹脂からなることを特徴とする請求項１７に記載の滑り要素。
【請求項１９】
滑り要素の滑り層を製造するための、複数のポリエステルフィラメント（１２）と、該複数のポリエステルフィラメントに紡ぎ入れられたＰＴＦＥ粒子とを含むプラスチック糸の、繊維強化プラスチック中の強化要素としての使用。
【発明の詳細な説明】
【技術分野】
【０００１】
本発明は、プラスチック母材と、強化要素としてのプラスチック糸と含む繊維強化プラスチックをベースにした滑り層に関する。本発明は、さらに、このような滑り層を備える滑り要素に関する。
【背景技術】
【０００２】
滑り軸受のための、特に、巻き取られたプラスチック滑り軸受のための、エポキシ樹脂をベースにした複合繊維材料の使用が、知られている。そのような滑り軸受は、単層の滑り層材料から、または２つの層すなわち支持層および滑り層より構成される軸受材料からなる。滑り層は、用途に応じて、支持層に対して、内側または外側に位置することができる。支持層は、典型的には、非常に高い荷重吸収力を有する、ガラス繊維または炭素繊維強化エポキシ樹脂母材により特徴づけられている。滑り層は、通常、強化要素としての特殊な耐摩耗性のまたは低磨耗性のプラスチック繊維またはプラスチック糸、固体潤滑剤および同様にエポキシ樹脂母材からなる。その組成は、対応する回転部材（Gegenlaeufer）の材料および性質および環境条件（湿式運転または乾式運転）に従って変化する、必要な潤滑性が調整されるように、調整される。
【０００３】
自滑性の滑り層の固体潤滑剤としては、特にＰＴＦＥ（ポリテトラフルオロエチレン）またはグラファイトの使用が知られている。これらの物質は、粒子の形態で、プラスチック母材に混合され、あるいは、ＰＴＦＥの場合、フィラメントの形態で、他のプラスチックフィラメントと共に撚り合わされて、滑り層のプラスチック糸に形成される。なお、よく知られているように、糸用プラスチックとしては、ポリエステルが通常用いられる。典型的には、２つのポリエステルフィラメントおよびＰＴＦＥフィラメントが互いに撚り合わされて、糸に形成される。
【０００４】
滑り要素の滑り層および支持層は、合成樹脂で含浸されたプラスチック糸または合成樹脂で含浸されたガラス繊維を、回転するマンドレル（巻取芯）に巻き付けることによって２層の回転対称体の形態で製造される。このようにして製造された、円形横断面を有する管は、プラスチック母材の硬化後に再加工されて、シリンダ状のブシュ、半円形の軸受用ブシュ等に形成される。
【０００５】
固体潤滑剤としてのＰＴＦＥの使用が、非常に良好な滑り摩擦特性の故に、繊維強化プラスチックの滑り層において適切であることが明らかになった。しかしながら、すべての用途に十分な潤滑性及び機械的性質を得ることはまだできなかった。つまり、ＰＴＦＥは、炭素原子とフッ素原子の強い分子間結合によって、反応に非常に不活性であり、表面張力が非常に小さい。従って、プラスチック母材とＰＴＦＥの化学反応は生ぜず、またはさほど生じない。特に、２本のポリエステルフィラメントと１本のＰＴＦＥフィラメントからなる公知のプラスチック糸を使用するときは、ＰＴＦＥフィラメントがプラスチック母材に対してごく僅かな接着結合しか生じないことが確認された。その結果、ＰＴＦＥフィラメントが繊維複合体から脱離することが稀でなく、公知の滑り層は機械的再加工が極めて難しく、またはほとんどできなかった。その結果、通常、滑り層の剥離、滑り層の潤滑性および耐摩耗性の悪化が生じた。
【発明の開示】
【発明が解決しようとする課題】
【０００６】
従って、本発明の課題は、繊維強化プラスチックをベースにした滑り層と、かかる滑り層を有する滑り要素とを、滑り層および滑り要素が容易に製造可能であり、容易に再加工され、良好な滑り特性と同時に高い耐磨耗性も有するように提供することである。
【課題を解決するための手段】
【０００７】
上記課題は、請求項１の特徴を有する滑り層によって、および請求項１３の特徴を有する滑り要素によって解決される。本発明は、さらに、請求項２０の特徴を有するプラスチック糸の使用によって解決される。好適な態様は、従属請求項に見出される。
【０００８】
繊維強化プラスチックをベースにした滑り層は、本発明では、強化要素としてのプラスチック糸を含む。このプラスチック糸は複数のポリエステルフィラメントを含み、複数のポリエステルフィラメントにはＰＴＦＥ粒子が、組み込まれており、特に、ＰＴＦＥ粒子は、複数のポリエステルフィラメントに紡ぎ入れられている(einspinnen）。
【０００９】
このことは、周知の撚り合わされた繊維に対し、糸または繊維の個々の成分の含量、特にＰＴＦＥの含量における大きな可変性という利点を有する。従って、プラスチック糸の製造中においてさえ、プラスチック糸の性質を一層正確に修正することができる。ＰＴＦＥ粒子が、ＰＴＦＥフィラメントと異なり連続していないという事情から、すなわち、複数のポリエステルフィラメント内にランダムに配置され、固定されたＰＴＦＥ粒子によって、プラスチック糸はより粗い外観を有し、プラスチック糸とプラスチック母材の間に良好な接着結合が達成される。最後に、ＰＴＦＥ粒子をプラスチック糸に組み込むことは、とりわけ形状による係合（Formschluss）により、プラスチック糸の機械的保持を強化する。
【００１０】
従って、滑り層は、機械的にすなわち切削加工により加工しやすい。従って、ＰＴＦＥ粒子を含むプラスチック糸の、本発明に係わる滑り層への使用は、特に、例えば穿孔、ホーニング等によって最終寸法まで再加工されねばならない精密滑り軸受のために適切である。実際また、本発明に係わる滑り層、または本発明に係わる滑り要素は、他の利用範囲を拡大する。何故ならば、例えば潤滑剤用溝または汚れ排除溝を、滑り層に形成することができるからである。これらの潤滑剤用溝または汚れ排除溝によって、粒子または潤滑剤を適切に排出または供給することができる。優れた加工性のほかに、ＰＴＦＥの改善された組み込みによって、特に、深部摩耗（Tiefenverschleiss）に関しては、改善された摩耗値が達成される。
【００１１】
プラスチック母材中に固体潤滑剤としてＰＴＦＥ粒子を含む公知の滑り層と比較しても、本発明に係わる滑り層は、利点を有する。プラスチック母材中の固体潤滑剤としてのＰＴＦＥ粒子は、強度を減少させる作用がある。このことによって、潤滑性が、高い荷重の場合におよび含水環境で損なわれる。プラスチック母材中のＰＴＦＥ粒子は、異なる材料密度により、通常は不均質な分布になるが、全滑り面で見て粒子の分布が非常に均質である。何故ならば、粒子が、繊維又は糸に粒子が固く組み込まれているからである。最後に、改善された均質性および改善された機械的組み込みに基づき、改善された潤滑性も達成される。このことは、乾式運転にも含水環境での使用にも当てはまる。
【００１２】
プラスチック糸中のＰＴＦＥ粒子の重量割合が２重量％〜４０重量％であり、プラスチック糸中のポリエステルフィラメントの重量割合が６０重量％〜９８重量％であることは、好ましい。特に好ましくは、プラスチック糸中のＰＴＦＥ粒子の重量割合が３０重量％〜３６重量％であり、他方、プラスチック糸中のポリエステルフィラメントの重量割合が６４重量％〜７０重量％である。
【００１３】
この重量比で、プラスチック糸とプラスチック母材の間の接着力は十分に高い。それ故に、良好な加工性が得られる。他方、ＰＴＦＥ粒子の割合は、良好な滑り性を得るために、十分高い。
【００１４】
滑り層の好適な態様において、強化要素は、プラスチック糸から製造された織物または編物の構造を有する。
【００１５】
他の好ましい態様において、強化要素は、プラスチック糸を巻取芯に巻き取ることによって製造された巻取構造を有する。
【００１６】
この場合、本発明に基づき使用されるプラスチック糸の長所が、特に十分に効果的である。つまり、このプラスチック糸は、表面が粗いので、糸をまず合成樹脂の入った含浸槽に通し、そうすることにより合成樹脂で十分に含浸させるところの巻取法で滑り層を製造するのに著しく適している。この巻取法は、滑り要素または滑り層の所期の用途に合わせた所定の巻取構造を作ることができるという利点をもたらす。例えば、繊維をできるだけ荷重に適応して、すなわち、力と応力の分布に従って、繊維複合材に配置させることができる。
【００１７】
プラスチック母材は、好ましくは合成樹脂から、特に好ましくはエポキシ樹脂からなる。
【００１８】
多くの用途のためには、プラスチック糸に含められたＰＴＦＥ粒子のほかに、プラスチック母材にもＰＴＦＥ粒子を加えることが好ましい。この場合、プラスチック母材中のＰＴＦＥ粒子の割合は４０重量％以下である。代替の態様では、プラスチック母材はグラファイト粒子を含んでもよい。プラスチック母材中のＰＴＦＥ粒子の重量割合は１重量％〜４０重量％であることが好ましい。
【００１９】
さらに、プラスチック母材にＰＴＦＥ粒子およびグラファイト粒子も加えることができる。これらの粒子の総重量割合は４０重量％を越えないことが好ましい。
【００２０】
本発明に係わる滑り要素は、前記滑り層を有する。さらに、滑り要素が、繊維強化プラスチックからなる支持層を有することが好ましい。
【００２１】
しかしまた、薄肉の滑り軸受の場合、これらの滑り軸受が、（単層の）滑り層からのみなることが可能である。機械的な荷重能力が減少するが、この構造は、荷重の少ない場合、コストおよびスペースの理由から、好ましい。
【００２２】
支持層の繊維強化プラスチックは、好ましい態様では、プラスチック母材および強化部材としてのガラス繊維からなる。プラスチック母材は好ましくは合成樹脂から、特に好ましくはエポキシ樹脂からなる。
【００２３】
滑り層のプラスチック母材と同じく、エポキシ樹脂は、優れた接着性、機械的および動的性質に基づき、支持層のためのプラスチック母材としても適している。さらに、エポキシ樹脂は、その分子構造に基づき、非常に優れた耐湿性および比較的僅かな膨潤傾向を有する。また滑り層と支持層に同じプラスチック母材を使用するので、さらに、滑り層と支持層の間の結合力が増加する。
【００２４】
支持層の強化要素も、ガラス繊維製の織物又は編物の構造を有することは好ましく、他の好ましい態様では、ガラス繊維を巻取用マンドレルに巻き取ることによって製造される巻取構造を有する。
【００２５】
滑り層および支持層が、連続的に巻取法で、巻取用マンドレルに配置されるとき、軸受用複合材料の製造効率が高められる。
【発明を実施するための最良の形態】
【００２６】
本発明に基づき滑り層のために強化要素として用いられるプラスチック糸１０が、図１の拡大断面図で示されている。このプラスチック糸は、糸に沿って配向された複数のポリエステルフィラメント１２からなり、第２の成分として、ＰＴＦＥ粒子１４を含む。これらのＰＴＦＥ粒子は、ランダムな配列で、複数のポリエステルフィラメント１２に紡ぎ入れられている。製造工程中に、糸の性質を改良する非常に多くの可能性がある。例えば、１本の糸１０当たりのポリエステルフィラメント１２の数を、用途に応じて変化させることができる。しかしながら、ここでは、組み込まれたＰＴＦＥ粒子１４との十分な形状による係合に注意を払うほうがよい。
【００２７】
同様に、ポリエステルフィラメント１２とＰＴＦＥ粒子１４との間の重量比を変えることができる。しかしながら、接着性、摩擦性および滑り特性に関しては、プラスチック糸では、ＰＴＦＥ粒子１４の重量割合が３０重量％〜３６重量％であり、ポリエステルフィラメント１２の重量割合が６４重量％〜７０重量％であることが特に好ましいことが明らかになった。
【００２８】
図１に示すプラスチック糸１０の繊度は、１００ｄｔｅｘ〜６００ｄｔｅｘの、特に４００ｄｔｅｘ〜５５０ｄｔｅｘの好ましい値を有する（１ｄｔｅｘ＝１ｇ／１０００ｍの糸）。
【００２９】
これらのパラメータによって、ＰＴＦＥ粒子１４の、ポリエステルフィラメント１２への十分に強固な組み込みが達成される。これらのポリエステルフィラメントは、耐摩耗性のためのみならず機械加工のためにも、十分なサポートを見出す。従って、滑り層は、例えば溝切りまたは穴開けによって再加工されるとしても、良好な潤滑性を保つ。
【００３０】
ＰＴＦＥ粒子１４は、さらに、糸の長さに亘って、従ってまた、強化要素の、織られた、編まれた、または巻かれた構造に亘って、均一に分配されている。糸１０は、管路を形成する部分的にかなり緩い結合の故に、優れた湿潤性従ってまた良好な加工性を有する。これら管路の奥に浸透する、マトリックスの架橋が、改善された接着結合をもたらす。
【００３１】
プラスチック糸１０および完成した滑り層は、全体として、粗くてかつ毛羽立っているように見える。この視覚的な粗さは、ランダムに配向されたＰＴＦＥ粒子１４に起因され、ＰＴＦＥ粒子の非常に良好な滑り特性の故に、高い摩擦係数には結びつかない。全体として、本発明に係わる滑り層の滑り特性は、図３および４に示した線図を参照することにより認められるように、種々の用途で、応力の長い期間に亘ってさえ、変わらず良好である。
【００３２】
使用の態様は、滑り要素、この場合には、図２に示すラジアル滑り軸受用ブシュ２０である。このラジアル滑り軸受用ブシュは、内側に、滑り層２２を有し、外側には、支持層２４を有する。滑り層２２は、支持層２４よりも径方向に薄く形成されている。
【００３３】
双方の層２２，２４は、巻取法で、巻取用マドレルに順次配置された。このことによって、クロスハッチングで示された巻取構造２３および２５がそれぞれ作り出される。さらに、支持層２４の巻取構造２５における糸同士の間の間隔が、滑り層２２の巻取構造２３におけるよりも大きいことが認められる。このことによって、構造が、個々に、種々の要求に適合されることができることを示す。巻取は、回転対称性滑り要素にとって、特に容易なかつ安価な製造法である。滑り層２２のおよび支持層２４の強化要素の巻取構造２３および２５が、それぞれ、軸受の機械的な要求に容易に適合される。図示した簡単な交差構造のほかに、糸は、個々にだけではなく、例えば、纏めて束にして巻き付けられる。このことによって、支持層の強化要素が、巻取用マンドレルに纏めて巻き付けられた糸束または繊維束の交差構造をもって製造されることは好ましい。
【００３４】
滑り層は、内側を向く面に、汚れ排除溝２６を有する。この汚れ排除溝は、完成した巻取体が硬化され、かつブローチ加工、穿孔、旋削等により軸受用ブシュが切り離された後に、滑り層に形成される。このことは、本発明に基づいて強化要素として用いられた糸の前記性質に基づき、滑り層の潤滑性を損なうことなしに、可能である。
【００３５】
異なる強化要素、すなわち、一方では、図１に示したプラスチック糸および他方では支持層２４のガラス繊維が、滑り層２２および支持層２４で用いられるが、双方の層のプラスチック母材が、同じ樹脂すなわちエポキシ樹脂であることは好ましい。このことは、優れた接着性、機械的特性の故に、および、特に、比較的低い価格の故に、非常に良好に生じる。しかし、その代わりに、例えば、不飽和ポリエステル樹脂またはビニルエステル樹脂を用いてもよい。
【００３６】
支持層２４のためには、実証済みのガラス繊維のほかに、強化要素として、例えば炭素繊維も考えられる。実際また、糸を、まず、織物、編物、またはその他の編織布に事前加工してもよい。
【００３７】
滑り層２２のプラスチック母材には、多くの用途では、例えばグラファイト粒子またはＰＴＦＥ粒子のような固体潤滑剤が混入される。これに対し、支持層２４は、通常、追加成分を混入しないプラスチック母材を有する。
【００３８】
図２に示したラジアル滑り軸受のほかに、本発明に係わる滑り要素は、さらに、カラー軸受の、スラストワッシャの、フローティング軸受の、固定軸受の、軸受用ブシュのまたは滑りプレートの形態を有してもよい。これに応じて、種々の積層方法を製造のために用いることができる。例えば、織物、編物、またはその他の編織布の形態を取る、いわゆるプレプレグ方法で予備含浸された強化要素が、後続の圧縮工程またはオートクレーブ方法で接合されて、完成した滑り要素を形成する。しかしまた、これらの強化要素を、射出成形法で製造してもよい。この射出成形法では、事前に製造されたマットを型に挿入し、続いて、型に、圧力下で、合成樹脂を充填する。事前に加工された織物、編物、またはその他の編織布も、巻取法で再加工することができる。
【００３９】
図３ａ、bは、本発明に係わるラジアル滑り軸受用ブシュと、それに取り付けられたシャフトとの間の摩擦係数の推移を示し、この推移は乾式運転試験で確認された。この場合、Ｒａ＝０．４〜０．８の粗さを有するシャフトを、０．０１ｍ／ｓの周速で４５°の角度だけ往復回転した。その際径方向に加えられた比荷重は、上側の測定曲線の場合２５ＭＰａであった（図３a）。下側の測定曲線（図３b）の場合は、その他では同一の条件で、５０ＭＰａの径方向比荷重を加えた。
【００４０】
結果が示すように、約２０００サイクルの短いならし運転段階の後にそれぞれ最小の摩擦係数が達成された。この摩擦係数は、高い荷重の場合は、６００００サイクルの全テスト期間に亘り０．０５でほぼ一定であった。低い荷重の場合は、摩擦係数は、最小に到達した後にまず約０．０６から緩やかに上昇し、約１５０００サイクルの期間の後に約０．１の飽和状態に達した。低い荷重の場合の、僅かに高い摩擦係数は、摩耗率と一致する。２５Ｍｐａの場合、摩耗率は５．１μｍ／ｋｍ（摺動距離）であるが、５０Ｍｐａの高い荷重の場合は１０．７μｍ／ｋｍの値に達した。低い荷重の場合の１７．５μｍに対して、高い荷重での３５μｍの全体として高まった摩耗によって、より多くの固体潤滑剤が放出され、この固形潤滑材が摩擦係数を引き下げる。従って、とりわけ高い荷重の場合、圧力が加えられた滑り軸受面の著しい平滑化も認められた。
【００４１】
図４ａおよび４ｂは、ラジアル滑り軸受用ブシュに取り付けられたシャフトの湿式運転条件下のすなわち水中での摩擦係数の推移を示す。その他では、試験条件は上記と同じであった。この場合、５０ＭＰａの高い荷重の場合（図４ｂの下側の線）の摩擦係数が、２５ＭＰａの低い荷重の場合（図４ａの上側の線図）より低いことが示される。摩擦係数は２５ＭＰａの乾式運転と比較して幾らか長いならし運転段階の後に、０．１のほぼ同じ値に達した。５０ＭＰａの場合は乾式運転と比較して０．０６のやや高い平均値を確定することができた。ここでも、２５ＭＰａで８．１μｍ／ｋｍの低い摩耗率従ってまた約４７０００サイクルの全テスト期間に亘って２１．２５μｍの低い摩耗を、５０ＭＰａの場合の２７．２μｍ／ｋｍまたは７０μｍに対して確認することができた。同様に、とりわけ高い荷重の場合には、圧力が加えられた滑り軸受面の著しい平滑化を確認することができた。
【００４２】
しかし、双方の負荷例でも、滑り層の顕著な剥離は認められなかった。摩耗値は、公知のプラスチック滑り要素の摩耗値よりも著しく低かった。  
以下に、本願出願の当初の特許請求の範囲に記載された発明を付記する。
［１］  プラスチック母材と、強化要素としてのプラスチック糸とを備える繊維強化プラスチックをベースにした滑り層であって、前記プラスチック糸は複数のポリエステルフィラメントを含み、前記複数のポリエステルフィラメントにはＰＴＦＥ粒子が組み込まれていることを特徴とする滑り層。
［２］  前記ＰＴＦＥ粒子が、前記複数のポリエステルフィラメントに紡ぎ入れられていることを特徴とする請求項１に記載の滑り層。
［３］  前記プラスチック糸において、前記ＰＴＦＥ粒子の割合が２重量％〜４０重量％であり、前記ポリエステルフィラメントの割合が６０重量％〜９８重量％であることを特徴とする請求項１または２に記載の滑り層。
［４］  前記プラスチック糸において、前記ＰＴＦＥ粒子の割合が３０重量％〜３６重量％であり、前記ポリエステルフィラメントの割合が６４重量％〜７０重量％であることを特徴とする請求項３に記載の滑り層。
［５］  前記強化要素が、前記プラスチック糸から製造された織物または編物の構造を有することを特徴とする請求項１ないし４のいずれか１項に記載の滑り層。
［６］  前記強化要素が、前記プラスチック糸を巻取芯に巻き取ることによって製造された巻取構造を有することを特徴とする請求項１ないし４のいずれか１項に記載の滑り層。
［７］  前記プラスチック母材が、合成樹脂からなることを特徴とする請求項１ないし６のいずれか１に記載の滑り層。
［８］  前記プラスチック母材が、エポキシ樹脂からなることを特徴とする請求項７に記載の滑り層。
［９］  前記プラスチック母材が、ＰＴＦＥ粒子を含むことを特徴とする請求項１ないし８のいずれか１項に記載の滑り層。
［１０］  前記プラスチック母材中の前記ＰＴＦＥ粒子の割合が、４０重量％以下であることを特徴とする請求項９に記載の滑り層。
［１１］  前記プラスチック母材が、グラファイト粒子を含むことを特徴とする請求項１ないし１０のいずれか１項に記載の滑り層。
［１２］  前記プラスチック母材中の前記グラファイト粒子の割合が、１重量％〜４０重量％であることを特徴とする請求項１１に記載の滑り層。
［１３］  請求項１ないし１２のいずれか１に記載の滑り層を備える滑り要素。
［１４］  繊維強化プラスチックからなる支持層を有することを特徴とする請求項１３に記載の滑り要素。
［１５］  前記支持層の繊維強化プラスチックが、プラスチック母材と、強化要素としてのガラス繊維とを有することを特徴とする請求項１４に記載の滑り要素。
［１６］  前記支持層の強化要素が、前記ガラス繊維から製造された織物または編物の構造を有することを特徴とする請求項１５に記載の滑り要素。
［１７］  前記支持層の強化要素が、前記ガラス繊維を巻取芯に巻き取ることによって製造された巻取構造を有することを特徴とする請求項１５に記載の滑り要素。
［１８］  前記プラスチック母材が、合成樹脂からなることを特徴とする請求項１４ないし１７のいずれか１項に記載の滑り要素。
［１９］  前記プラスチック母材が、エポキシ樹脂からなることを特徴とする請求項１８に記載の滑り要素。
［２０］  滑り要素の滑り層を製造するための、複数のポリエステルフィラメント（１２）と、該複数のポリエステルフィラメントに組み込まれたＰＴＦＥ粒子とを含むプラスチック糸の、繊維強化プラスチック中の強化要素としての使用。
【図面の簡単な説明】
【００４３】
【図１】本発明に係わる滑り層に使用されるプラスチック糸の横断面図を示す。
【図２】ラジアル滑り軸受の形態の本発明に係わる滑り要素の斜視図を示す。
【図３】乾式運転で異なる荷重での本発明に係わるラジアル滑り軸受の摩擦係数の一方の線図および他方の線図を示す。
【図４】湿式運転で異なる荷重での本発明に係わるラジアル滑り軸受の摩擦係数の一方の線図および他方の線図を示す。
【符号の説明】
【００４４】
１０…プラスチック糸
１２…ポリエステルフィラメント
１４…ＰＴＦＥ粒子
２０…ラジアル滑り軸受用ブシュ
２２…滑り層
２３…（滑り層の）巻取構造
２４…支持層
２５…（支持層の）巻取構造
２６…汚れ排出溝
【図１】
0005527752.tif 000002
【図２】
0005527752.tif 000003
【図３】
0005527752.tif 000004
【図４】
0005527752.tif 000005